(57)【特許請求の範囲】
【請求項１】
変性ポリフェニレンエーテル系樹脂と、
ビニル芳香族ブロック及びエラストマーブロックを有する共重合体と、
固形のリン酸塩化合物と、
を含有し、
前記共重合体が、当該ビニル芳香族ブロックの比率の異なる２種以上を含み、
前記リン酸塩化合物が、リン酸と含窒素有機化合物との塩を含み、当該リン酸塩化合物が、２４０℃に加熱されたときに固形の状態を維持する、ケーブル用組成物。
【請求項２】
前記共重合体が、ビニル芳香族ブロックの比率が２５質量％未満のものと、ビニル芳香族ブロックの比率が２５質量％以上のものと、を含む、請求項１記載のケーブル用組成物。
【請求項３】
前記エラストマーブロックが、ジエン化合物をモノマー単位として含む重合体の水素添加物、を含む、請求項１又は２に記載のケーブル用組成物。
【請求項４】
前記共重合体が、無水マレイン酸基、水酸基又はエポキシ基を有する、請求項１〜３のいずれか一項に記載のケーブル用組成物。
【請求項５】
フッ素樹脂化合物を更に含む、請求項１〜４のいずれか一項に記載のケーブル用組成物。
【請求項６】
前記変性ポリフェニレンエーテル系樹脂が、ポリスチレン系樹脂又はポリプロピレン系樹脂で変性されたものである、請求項１〜５のいずれか一項に記載のケーブル用組成物。
【請求項７】
請求項１〜６のいずれか一項に記載のケーブル用組成物により形成された筒状の被覆層と、該被覆層の内側に配された導線と、を備える、被覆ケーブル。
【発明の詳細な説明】
【技術分野】
【０００１】
本発明は、ケーブル用組成物及び被覆ケーブルに関する。
【背景技術】
【０００２】
従来、ケーブル用組成物としては、塩化ビニル樹脂などが用いられてきた。しかしながら、環境への影響を低減する観点から、塩化ビニル樹脂を代替するための非ハロゲン系の材料が検討されている。
【０００３】
ケーブル用組成物における非ハロゲン系の材料として、例えば、特許文献１には、ポリフェニレンオキサイドを主成分とする材料が記載されている。また、特許文献２には、ポリフェニレンエーテル系樹脂、シンジオタクチックスチレン系重合体、スチレン系樹脂、非ハロゲン系難燃剤を特定の割合で有する材料が開示されている。
【特許文献１】特開昭６３−３０１４１３号公報
【特許文献２】特開２００４−７１３９７号公報
【発明の開示】
【発明が解決しようとする課題】
【０００４】
しかしながら、従来の非ハロゲン系のケーブル用組成物は、難燃性、柔軟性及び強度を、実用に耐える程度の高いレベルで同時に満足するものではなかった。
【０００５】
そこで、本発明は、非ハロゲン系のケーブル用組成物において、難燃性、柔軟性及び強度を同時に満足するケーブル用組成物及びそれを用いた被覆ケーブルを提供することを目的とする。
【課題を解決するための手段】
【０００６】
上記目的を達成するため、本発明は、変性ポリフェニレンエーテル系樹脂と、ビニル芳香族ブロック及びエラストマーブロックを有する共重合体と、固形のリン酸塩化合物とを含有し、上記共重合体が、当該ビニル芳香族ブロックの比率の異なる２種以上を含み、上記リン酸塩化合物が、リン酸と含窒素有機化合物との塩を含み、当該リン酸塩化合物が、２４０℃に加熱されたときに固形の状態を維持するケーブル用組成物を提供する。
【０００７】
本発明のケーブル用組成物は、上述の構成を有することにより、難燃性、柔軟性及び強度を同時に満足することができる。このような効果が得られる理由は必ずしも明らかでないが、本発明者らは以下のように推察している。ケーブル用組成物に、変性ポリフェニレンエーテル系樹脂及びビニル芳香族ブロック及びエラストマーブロックを有する共重合体を含有させ、かつ当該共重合体に、ビニル芳香族ブロックの比率の異なる２種以上を含有させることで、ケーブル用組成物に柔軟性及び強度を付与することができる。ここで、共重合体に、ビニル芳香族ブロックの比率の異なる２種以上を含有させることで、柔軟性及び強度のバランスに優れたものとなる。さらに、ケーブル用組成物に、難燃剤として上述のリン酸塩化合物を含有させることで、柔軟性及び強度を優れた状態に保ったまま、難燃性を高めることができる。また、当該リン酸塩化合物は、成形時に融解しにくく、ケーブル用組成物中での分散性に優れる。したがって、難燃剤の分散不良に起因するケーブル用組成物の強度低下を防止することができる。さらに、本発明のケーブル用組成物は、低温環境下でも脆化しにくく、寒冷地においても使用可能であるという効果をも有する。
【０００８】
上記共重合体は、ビニル芳香族ブロックの比率が２５質量％未満のものと、ビニル芳香族ブロックの比率が２５質量％以上のものとを含むことが好ましい。共重合体が、このようなビニル芳香族ブロックの比率のものを含むことで、ケーブル用組成物の柔軟性及び強度が更に優れたものとなる。
【０００９】
上記エラストマーブロックは、ジエン化合物をモノマー単位として含む重合体の水素添加物を含むことが好ましい。このようなエラストマーブロックを含む共重合体を用いれば、ケーブル用組成物の柔軟性及び強度が更に優れるようになる。
【００１０】
上記共重合体は、無水マレイン酸基、水酸基又はエポキシ基を有することが好ましい。このような反応性基を有することで上記リン酸塩化合物の分散性が向上し、難燃剤の分散不良に起因するケーブル用組成物の強度低下を防止することができる。
【００１１】
本発明の、ケーブル用組成物は、フッ素樹脂化合物を更に含むことが好ましい。ケーブル用組成物は、フッ素樹脂化合物を更に含有することで、難燃性、柔軟性及び強度のバランスを優れた状態に維持しながらも、リン酸塩化合物の使用量を低減することができる。また、ケーブル用組成物は、フッ素樹脂化合物を更に含有することで、燃焼時の滴下性、すなわちドリップ性が改善されたものとなる。
【００１２】
変性ポリフェニレンエーテル系樹脂は、ポリスチレン系樹脂又はポリプロピレン系樹脂で変性されたものであることが好ましい。このような樹脂で変性された変性ポリフェニレンエーテル系樹脂を用いれば、更に加工温度を下げることができるため、加工時の難燃剤の揮発を低減することができる。
【００１３】
本発明は、さらに、上述のケーブル用組成物により形成された筒状の被覆層と、該被覆層の内側に配された導線とを備える、被覆ケーブルを提供する。本発明の被覆ケーブルは、上述の効果を有するケーブル用組成物により被覆されるため、難燃性、柔軟性及び強度に優れたものとなる。さらに、低温環境下でも脆化しにくいものとなる。
【発明の効果】
【００１４】
本発明のケーブル用組成物によれば、非ハロゲン系の材料を主成分とする場合であっても、難燃性、柔軟性及び強度を同時に満足するケーブル用組成物及びそれを用いた被覆ケーブルを提供することができる。また、本発明のケーブル用組成物は、ベンドアップ、発泡、粉吹きなどを防止でき、加工性の点で優れるという効果や、低温環境下でも脆化しにくいという効果をも有する。
【発明を実施するための最良の形態】
【００１５】
以下、本発明の好適な実施形態について詳細に説明する。ただし、本発明は以下の実施形態に限定されるものではない。
【００１６】
本発明のケーブル用組成物は、変性ポリフェニレンエーテル系樹脂と、ビニル芳香族ブロック及びエラストマーブロックを有する共重合体と、固形のリン酸塩化合物とを含有し、上記共重合体が、当該ビニル芳香族ブロックの比率の異なる２種以上を含み、上記リン酸塩化合物が、リン酸と含窒素有機化合物との塩を含み、当該リン酸塩化合物が、２４０℃に加熱されたときに固形の状態を維持するものである。
【００１７】
変性ポリフェニレンエーテル系樹脂は、ポリフェニレンエーテル系樹脂を含む組成物であるポリマーアロイである。変性ポリフェニレンエーテル系樹脂としては、ポリフェニレンエーテル系樹脂単体よりも低い温度（２５０℃以下、好ましくは２４０℃以下）で加工できるものが好ましい。このような樹脂を用いれば、加工温度を下げることができるため、加工時の難燃剤の揮発を低減することができる。
【００１８】
変性ポリフェニレンエーテル系樹脂としては、例えば、ポリスチレン系樹脂、ポリプロピレン系樹脂、ポリアミド系樹脂で変性されたものが挙げられる。加工温度を下げる観点や、エラストマー成分とのなじみやすさの観点からは、変性ポリフェニレンエーテル系樹脂は、ポリスチレン系樹脂又はポリプロピレン系樹脂で変性されたものが好ましい。
【００１９】
変性ポリフェニレンエーテル系樹脂におけるポリフェニレンエーテル系樹脂の含有率は、重量基準で、１０〜６０％が好ましく、１５〜５０％がより好ましい。ポリフェニレンエーテル系樹脂の含有率が１０％以下であると、ポリフェニレンエーテル系樹脂の特性が失われるとともに、難燃性が著しく低下する傾向にあり、６０％以上であると、加工温度が上昇し、加工性が著しく低下する傾向にある。
【００２０】
上記共重合体は、ハードセグメントとしてのビニル芳香族ブロックと、ソフトセグメントとしてのエラストマーブロックとを有するものである。また、当該共重合体は、ビニル芳香族ブロックの比率の異なる２種以上を含むものである。
【００２１】
ビニル芳香族ブロック及びエラストマーブロックを有する共重合体としては、スチレンブタジエンブロック共重合体（ＳＢ）、スチレンエチレンプロピレンブロック共重合体（ＳＥＰ）、スチレンエチレンブチレンブロック共重合体（ＳＥＢ）、スチレンブタジエンスチレンブロック共重合体（ＳＢＳ）、スチレンイソプレンスチレンブロック共重合体（ＳＩＳ）、スチレンエチレンブチレンスチレンブロック共重合体（ＳＥＢＳ）、スチレンエチレンプロピレンスチレンブロック共重合体（ＳＥＰＳ）、スチレンエチレンエチレンプロピレンスチレンブロック共重合体（ＳＥＥＰＳ）及びこれらを変性した共重合体が挙げられる。
【００２２】
変性された共重合体としては、無水マレイン酸変性スチレンエチレンブチレンスチレンブロック共重合体（Ｍ−ＳＥＢＳ）や、水酸基変性スチレンエチレンエチレンプロピレンスチレンブロック共重合体（ＳＥＥＰＳ−ＯＨ）、エポキシ変性スチレンエチレンブチレンスチレンブロック共重合体が挙げられるが、上記共重合体は、無水マレイン酸基、水酸基又はエポキシ基を有することが好ましい。このような反応性基を有することで、難燃剤として使用されるリン酸塩化合物の分散性が向上する。したがって、難燃剤の分散不良に起因するケーブル用組成物の強度低下を防止することができる。
【００２３】
上記エラストマーブロックは、ジエン化合物をモノマー単位として含む重合体の水素添加物を含むことが好ましい。エラストマーブロックとして、ジエン化合物をモノマー単位として含む重合体の水素添加物を含む共重合体としては、例えば、スチレンブタジエンスチレンブロック共重合体（ＳＢＳ）の水素添加物であるスチレンエチレンブチレンスチレンブロック共重合体（ＳＥＢＳ）、スチレンイソプレンスチレンブロック共重合体（ＳＩＳ）の水素添加物であるスチレンエチレンプロピレンスチレンブロック共重合体（ＳＥＰＳ）及びスチレンエチレンエチレンプロピレンスチレンブロック共重合体（ＳＥＥＰＳ）並びにこれらを変性した共重合体が挙げられる。このようなエラストマーブロックを含む共重合体を用いれば、ケーブル用組成物の柔軟性及び強度が更に優れるようになる。
【００２４】
上記共重合体は、ビニル芳香族ブロックの比率が、２５質量％未満のものと、２５質量％以上のものとを併用することが好ましく、２０質量％以下のものと、３０質量％以上のものとを併用することがより好ましい。このような比率のビニル芳香族ブロックを有する共重合体を用いることで、ケーブル用組成物の柔軟性及び強度のバランスをより優れたものにすることができる。
【００２５】
本発明のケーブル用組成物における、上記共重合体の含有量は、変性ポリフェニレンエーテル系樹脂１００重量部に対して、５０〜２００重量部が好ましく、８０〜１６０重量部がより好ましい。共重合体の含有量が、２００重量部を超えると、ポリフェニレンエーテル系樹脂の特性が失われると共に、難燃性を付与する為に多量の難燃剤を必要とする傾向にあり、共重合体の含有量が、５０重量部未満であると、柔軟性が著しく損なわれる傾向にある。
【００２６】
上記共重合体において、ビニル芳香族ブロックの比率が、２５質量％未満のものと、２５質量％以上のものとの含有量の比は、重量比で９：１〜２：３が好ましく、４：１〜１：１がさらに好ましい。この含有量の比が、９：１を超えると、ケーブル用組成物を構成する成分同士の混合性が損なわれる傾向にあり、この含有量の比が、２：３未満であると、ケーブル用組成物の柔軟性が損なわれるとともに押出成形において異方性が現れる傾向にある。
【００２７】
本発明のケーブル用組成物に用いられる固形のリン酸塩化合物は、難燃剤として用いられるものである。上記リン酸塩化合物は、リン酸と含窒素有機化合物との塩を含み、かつ２４０℃に加熱されたときに固形の状態を維持するものである。ここで、２４０℃に加熱されたときに固形の状態を維持するとは、２４０℃以上の融点を有する又は２４０℃において実質的に分解しないことをいう。一般に、変性ポリフェニレンエーテル系樹脂は、２２０〜２６０℃で加工可能であり、リン酸塩化合物が２４０℃で固形を維持することにより、成形後の良好な分散性が得られる。
【００２８】
上記リン酸はポリリン酸であってもよい。上記含窒素有機化合物としては、アンモニア、２−アミノ−１，３，５−トリアジン、ピペラジン、ピペラジン環を含むジアミン、エチレンジアミン、ポリエチレンジアミン及びこれらの誘導体から選ばれる少なくとも一種が用いられる。
【００２９】
上述のリン酸塩化合物としては、市販のものが使用できるが、当該リン酸塩化合物は、窒素含量が１５〜２５質量％であることが好ましく、リン含量が１０〜３０質量％であることが好ましく、平均粒径が１０μｍ以下であることが好ましい。このようなリン酸塩化合物、すなわち、リン酸塩を含む難燃性付与化合物としては、ＺＵＲＡＮ４８４（Ｃｈｉｔｅｃ  Ｔｅｃｈｎｏｌｏｇｙ社製）、アデカスタブ  ＦＰ−２１００Ｊ（株式会社ＡＤＥＫＡ製）、アデカスタブ  ＦＰ−２２００（株式会社ＡＤＥＫＡ製）が挙げられる。扱いやすさの面からは、金属酸化物等の無機化合物を含むものが好ましい。
【００３０】
本発明のケーブル用組成物における、上記リン酸塩化合物の含有量は、変性ポリフェニレンエーテル系樹脂１００重量部に対して、１０〜１３０重量部が好ましく、３０〜１００重量部がより好ましい。リン酸塩化合物の含有量が、１３０重量部を超えると、ケーブル用組成物を形成する組成物が硬くなるとともに、その混練性が悪化し、かつ製品の流動性も悪くなる傾向にあり、リン酸塩化合物の含有量が、１０重量部未満であると、難燃性が著しく損なわれる傾向にある。
【００３１】
本発明のケーブル用組成物は、フッ素樹脂化合物を更に含むことが好ましい。ケーブル用組成物が、フッ素樹脂化合物を更に含有することで、難燃性、柔軟性及び強度のバランスを優れた状態に維持しながらも、リン酸塩化合物の使用量を低減することができる。また、ケーブル用組成物は、フッ素樹脂化合物を更に含有することで、燃焼時の滴下性、すなわちドリップ性が改善されたものとなる。
【００３２】
上記フッ素樹脂化合物としては、ポリテトラフルオロエチレン（ＰＴＦＥ）、ポリテトラフルオロエチレンとアクリル系樹脂の複合物などが挙げられる。
【００３３】
本発明のケーブル用組成物における、上記フッ化樹脂の含有量は、変性ポリフェニレンエーテル系樹脂１００重量部に対して、０．１〜５０重量部が好ましく、０．１〜２５重量部がより好ましい。フッ化樹脂の含有量が、５０重量部を超えると、加工性が著しく損なわれる傾向があり、フッ化樹脂の含有量が、０．１重量部未満であると、ドリップ性向上効果が低下し、結果として難燃性成分の低減効果が小さくなる傾向にある。
【００３４】
本発明のケーブル用組成物は、目的に応じて、各種安定剤や滑剤を更に含んでも良い。安定剤としては、ＩＲＧＡＮＯＸ１０１０、アデカスタブ  ＬＡ−５０２、アデカスタブ  ＬＡ−３６などが挙げられ、滑材としては、モンタン酸Ｎａ、ステアリン酸Ｎａなどが挙げられる
【００３５】
本発明のケーブル用組成物は、以上の各成分をミキサー、混練押出機などの通常の混練機を用いて均一に混練することにより製造することができる。
【００３６】
本発明の被覆ケーブルは、上述のケーブル用組成物により形成された筒状の被覆層と、該被覆層の内側に配された導線とを備えるものである。
【００３７】
図１は被覆ケーブルの一実施形態を示す図である。図１に示す被覆ケーブル１００は、本発明のケーブル用組成物により形成された筒状の被覆層８と、被覆層８の内側に配された導線１とを備えており、被覆層８と導線１との間には絶縁材料からなる層である絶縁層４を備えている。なお、導線１は複数本あってもよい。導線が複数本ある場合の実施形態について以下に示す。
【００３８】
図２〜４は、被覆ケーブルの別の実施形態を示す図である。図２〜４に示す被覆ケーブル２００、３００及び４００は、絶縁層４により被覆された導線１（以下、「絶縁導線」という。）が複数本束ねられていること以外は図１に示す実施形態と同様である。なお、複数本の絶縁導線は、テープ６により束ねられているが、テープ６はあってもなくてもよい。このような被覆ケーブルは、上述の効果を有するケーブル用組成物により被覆されるため、難燃性、柔軟性及び強度に優れたものとなる。また、ここでは、最外層の被覆層８として本発明のケーブル用組成物を用いる場合を説明したが、本発明のケーブル用組成物は温度変化に対する体積抵抗値が高く、かつ、安定であるため、導線１を直接被覆する被覆層である絶縁層４として用いることもできる。
【００３９】
本発明の被覆ケーブルは、例えば、上述のようにして得られたケーブル用組成物を、導線に直接又は他の被覆を介して押出被覆する方法により製造できる。なお、上述の混練及び押出被覆は、例えば、１９０〜２５０℃、好ましくは２００〜２４０℃で行われる。
【実施例】
【００４０】
以下、実施例を挙げて本発明についてより具体的に説明する。ただし、本発明は以下の実施例に限定されるものではない。
【００４１】
（ケーブル用組成物の調製）
表１（実施例１、２及び比較例１〜４）及び表２（実施例３〜６及び比較例５）に示す組成（重量部）の混合物を、ミキサー（マゼラー社製、ＰＭ−６０）を用いて混合した。
【００４２】
【表１】
0005275681.tif 000002
【００４３】
【表２】
0005275681.tif 000003
【００４４】
ここで、ＰＳ／ＰＰＥは、ポリスチレン樹脂変性ポリフェニレンエーテル樹脂であり、ＰＰＥは、ポリフェニレンエーテル樹脂である。また、ＳＥＢＳ、ＳＥＰＳ、及びＭ−ＳＥＢＳは、ビニル芳香族ブロック及びエラストマーブロックを有する共重合体であり、Ｓ量は、当該共重合体におけるビニル芳香族ブロックの比率（質量％）を示す。
【００４５】
また、本発明のケーブル用組成物に用いるリン酸塩化合物に当たる難燃剤としては、リン／窒素複合難燃剤であるＺｕｒａｎ４８４（融点：２７４〜２８５℃、窒素含量：２０〜２４質量％、リン含量：１８〜２１質量％、平均粒径：１０μｍ以下）、アデカタブ  ＦＰ−２２００（融点：なし、２６５℃以上で分解、窒素含量：１９〜２３質量％、リン含量：１６〜２０質量％、平均粒径：１０μｍ以下）を用い、上記リン酸塩化合物に当たらない難燃剤として、ポリリン酸アンモニウム塩（融点：なし、分解温度２２０℃付近）、水酸化マグネシウム（融点：なし、分解温度３３０℃以上）及び芳香族縮合リン酸エステル（融点：９６℃、分解温度３３０℃以上）を用いた。
【００４６】
さらに、フッ素樹脂化合物として、ＰＴＦＥ及びＰＴＦＥ−アクリル樹脂を用いた。
【００４７】
その後、得られた混合物を、該混合物を高速同方向回転二軸押出機（株式会社池貝製、ＰＣＭ−３０（スクリュー径３０ｍｍ、Ｌ／Ｄ＝３２））を用いて混練し、ストランド押出した。ここで、二軸押出機は、スクリュー回転数１６０ｒｐｍ、モーター負荷６０〜７０％の条件で用いた。また、二軸押出機のバレル設定温度は、スクリュー回転数及びモーター負荷が上述の範囲となる温度に調整した。実際には、二軸押出機のバレル設定温度は、実施例１、４〜６及び比較例２〜４では、混合物の投入側バレルを１８０℃、その他のバレルを２２０℃に調整し、実施例２、３及び比較例５では、混合物の投入側バレルを１８０℃、その他のバレルを２３０℃に調整し、比較例１では、混合物の投入側バレルを２００℃、その他のバレルを２８０℃に調整した。また、ダイのブレーカープレートには、１００メッシュのスクリーンを装着した。
【００４８】
ついで、ストランド押出しされた混練物を、水槽に導入して冷却した後、カッター（星プラスチック社製、ファンカッター）で切断し、Φ３×３ｍｍ程度のケーブル用組成物ペレットを作製した。
【００４９】
二軸押出機での混練からペレット化までの工程について、加工性を評価した結果を表３及び表４に示す。ここで、ベントアップについては、混練時に、ケーブル用組成物の発泡や分解に起因してベント口より混練物が出たものを「有」と、ベント口からの混練物の排出が起こらなかったものを「なし」と示した。なお、揮発分のみがベント口より出た場合は、ベントアップなしとした。また、ベントアップは起こらなかったが、混練物表面に油状物が析出した場合は、加工安定性が悪いと判断し、「油状物」と示した。さらに、発泡については、ペレットの切り口に、蜂の巣状の発泡が見られなかったものを「なし」と示し、蜂の巣状の発泡が見られるものを「有」と示した。
【００５０】
（評価用試験片の作製）
上述のようにして得られたケーブル用組成物ペレットを、２１０℃に設定した熱ロールで溶融し、シート化した。シート化したケーブル用組成物を、熱プレスを用い、２２０℃で４分間加熱した後、４分間加圧した。その後、室温まで強制冷却して、１ｍｍの厚みのシート及び１．６ｍｍのＵＬ−９４試験片を評価用試験片として作製した。
【００５１】
（粉吹きの評価）
上述のように作製した１ｍｍの厚みのシートを、室温で、二日間放置し、目視で、表面に粉吹きが起こるか否かで、加工物の外観安定性を評価した。粉吹きが起こったらなかったものを「なし」と、起こったものを「有」と示した。結果を表３及び表４に示す。
【００５２】
（ケーブル用組成物の物性（比重、強度、柔軟性）の評価）
作製した１ｍｍの厚みのシートを用い、比重、強度及び柔軟性の評価を行った。比重は、ＪＩＳ  Ｋ７１１２規定の試験方法で測定した。強度、柔軟性等の常態物性の指標として、引張試験を行い、引張強さＴＢ、伸びＥＢ、１００％モジュラスＭｏ１００を測定した。引張強さＴＢ、伸びＥＢ、１００％モジュラスＭｏ１００は、ＪＩＳ  Ｋ６２５１規定の試験方法で測定した。柔軟性の指標として、硬度及び触感を評価した。硬度は、ＪＩＳ−Ａ硬度を、ＪＩＳ  Ｋ６２５３規定の試験方法で測定し、触感は、１ｍｍの厚みのシートを手で曲げたとき、ゴム的な柔らかさ及び弾性があるかを目視で評価した。触感については、柔らかさ及び弾性があるものを「良好」、ないものを「不良」とした。また、引張強さＴＢは、１０ＭＰａ以上のものを良好、伸びＥＢは、１５０％以上のものを良好と判断した。結果を表３及び表４に示す。
【００５３】
（難燃性の評価）
作製した１．６ｍｍのＵＬ−９４試験片を用い、難燃性を評価した。難燃性の評価は、ＵＬ−９４に規定の方法に準拠し、垂直燃焼試験評価により行った。但し、比較例３については、１．６ｍｍのＵＬ−９４試験片では判定が困難であったため、上述と同様の方法で厚み３．２ｍｍの試験片を作製し、評価用試験片として使用した。結果を表３及び表４に示す。
【００５４】
【表３】
0005275681.tif 000004
【００５５】
【表４】
0005275681.tif 000005
【００５６】
変性ＰＰＥを用いなかった比較例１は、加工温度が高く、難燃剤の分解や、成分の揮発などに起因するベントアップや発泡が生じた。また、難燃剤としてポリリン酸アンモニウム塩（ＡＰＰ）を使用した比較例２は、ＡＰＰの分解に起因する発泡が生じた。また、難燃剤として、水酸化マグネシウムを使用した比較例３は、実施例１〜６と比較して柔軟性の低いものとなった。このことは、難燃性を満足する程度の量、水酸化マグネシウムを使用すると、ケーブル用組成物の柔軟性が低下することを意味する。なお、共重合体として、ビニル芳香族の比率が２０質量％である共重合体１種のみを用いた比較例５は、柔軟性は満足するが、実施例１〜６と比較し、引張強さＴＢが小さい、すなわち強度が低い結果となった。
【００５７】
上記の結果から、本発明のケーブル用組成物は、難燃性、柔軟性及び強度を同時に満足することが確認された。また、本発明のケーブル用組成物は、このような効果に加え、上述の効果に加え、ベンドアップ、発泡、粉吹きなどを防止でき、加工性の点で優れるという効果をも奏することが確認された。
【００５８】
（体積抵抗率及び低温脆化温度の評価）
実施例２のケーブル用組成物について、体積抵抗率及び低温脆化温度の評価を行った。評価用試験片は、厚みを２ｍｍとしたこと以外は、上述の方法と同様の方法で作製した。体積抵抗率として、３０℃及び６０℃の体積抵抗率を、ＪＩＳ  Ｋ６２７１記載の二重リング電極法により測定した。低温脆化温度は、ＪＩＳ  Ｋ６２６１記載の低温脆化試験に従って測定した。体積抵抗率及び低温脆化温度の評価結果を以下に示す。
【００５９】
体積抵抗率（３０℃）：３．６×１０１５（Ω・ｃｍ）；
体積抵抗率（６０℃）：３．６×１０１５（Ω・ｃｍ）；
低温脆化温度：−５０℃
【００６０】
上述の結果より、本発明のケーブル用組成物は、３０〜６０℃における体積抵抗率が安定でかつ高絶縁性を示すこと、すなわち絶縁層としても優れた効果を発揮することが確認された。また、本発明のケーブル用組成物は、−４０℃等の低温環境下でも脆化しない、すなわち寒冷地など低温環境下での使用にも適することが確認された。
【産業上の利用可能性】
【００６１】
本発明のケーブル用組成物及び被覆ケーブルは、電線等に使用することができる。
【図面の簡単な説明】
【００６２】
【図１】被覆ケーブルの一実施形態を示す図である。
【図２】被覆ケーブルの別の実施形態を示す図である。
【図３】被覆ケーブルの別の実施形態を示す図である。
【図４】被覆ケーブルの別の実施形態を示す図である。
【符号の説明】
【００６３】
１…導線、４…絶縁層、６…テープ、８…被覆層、１００，２００，３００，４００…被覆ケーブル。
【図１】
0005275681.tif 000006
【図２】
0005275681.tif 000007
【図３】
0005275681.tif 000008
【図４】
0005275681.tif 000009